(57)【要約】  本発明は、第１の基板の第１の接触面と、少なくとも１つの反応層を有する第２の基板の第２の接触面とを結合する方法において、次の工程、特に次の手順：前記基板を、第１の電極と第２の電極との間又はコイル内に収容する工程、及び第１の接触面を、電極の容量結合により発生させたプラズマに曝し、その際、第１の電極には、プラズマ発生の間に第２の電極の第２の周波数とは異なる第１の周波数が適用されることにより、又はコイルの誘導結合によって作成されたプラズマに曝し、その際、第１の発生器はプラズマ発生の間に第２の発生器の第２の周波数とは異なる第１の周波数が適用されることにより、第１の接触面のリザーバー形成層内にリザーバーを形成する工程を有する方法に関する。更に、本発明は対応する装置に関する。
2015530734.tif 000002
【特許請求の範囲】
【請求項１】
第１の基板（１）の第１の接触面（３）を、少なくとも１つの反応層（７）を有する第２の基板（２）の第２の接触面（４）と結合する方法において、次の工程、特に次の手順：
−  前記基板（１，２）を、プラズマチャンバ（２０，２０′）又はプラズマチャンバ（２０″）に引き続く基板チャンバ（２７）中に収容し、前記プラズマチャンバ（２０，２０′，２０″）は、少なくとも２つの異なる周波数（ｆ21，ｆ22）で作動可能な、特に異なる周波数（ｆ21，ｆ22）で作動する、プラズマを発生するための発生器（２３，２４）を有する工程、
−  第１の接触面（３）をプラズマチャンバ（２０，２０′，２０″）中で発生させたプラズマに曝すことにより、第１の接触面（３）のリザーバー形成層（６）中にリザーバー（５）を形成させる工程、
−  前記リザーバー（５）を、第１の出発材料又は出発材料の第１の群で少なくとも部分的に満たす工程、
−  予備結合を形成させるために、第１の接触面（３）を第２の接触面（４）と接触させる工程、
−  第１の接触面（３）と第２の接触面（４）との間に持続的な結合を形成させ、第１の出発物質を、第２の基板（２）の反応層（７）中に含まれる第２の出発物質と反応させることにより少なくとも部分的に強化する工程
を有する、方法。
【請求項２】
第１の周波数（ｆ21）は、１ｋＨｚ〜２０ＭＨｚ、特に１ｋＨｚ〜１ＭＨｚ、好ましくは１０ｋＨｚ〜８００ｋＨｚ、更に好ましくは３００ｋＨｚ〜５００ｋＨｚであり、及び／又は第１の電極（２１）は、第１の周波数領域の１Ｈｚ〜２０ＭＨｚ、特に１ｋＨｚ〜１ＭＨｚ、好ましくは１０ｋＨｚ〜８００ｋＨｚ、更に好ましくは３００ｋＨｚ〜５００ｋＨｚに調節可能である、請求項１に記載の方法。
【請求項３】
第２の周波数（ｆ22）は、１Ｈｚ〜２０ＭＨｚ、特に１ｋＨｚ〜１ＭＨｚ、好ましくは１０ｋＨｚ〜８００ｋＨｚ、更に好ましくは３０ｋＨｚ〜５０ｋＨｚであり、及び／又は第２の電極（２１）は、第２の周波数領域の１Ｈｚ〜２０ＭＨｚ、特に１ｋＨｚ〜１ＭＨｚ、好ましくは１０ｋＨｚ〜８００ｋＨｚ、更に好ましくは３０〜５０ｋＨｚに調節可能である、請求項１又は２に記載の方法。
【請求項４】
第１の電極（２１）及び／又は第２の電極（２２）の電圧振幅は、１Ｖ〜１０００Ｖ、特に１００Ｖ〜８００Ｖ、好ましくは２００Ｖ〜６００Ｖ、更に好ましくは３００Ｖ〜５００Ｖである、請求項１から３までのいずれか１項に記載の方法。
【請求項５】
第１の基板（１）の第１の接触面（３）を、少なくとも１つの反応層（７）を有する第２の基板（２）の第２の接触面と結合する方法において、次の工程、特に次の手順：
−  前記基板を誘導結合プラズマチャンバ内に収容する工程、
−  コイル（２６）の誘導結合を用いて発生させたプラズマに、第１の接触面（３）を曝すことにより、第１の接触面（３）のリザーバー形成層（６）中にリザーバー（５）を形成させ、その際、第１の発生器（２３）は、プラズマ発生の間に、第２の発生器（２４）の第２の周波数（ｆ22）とは異なる第１の周波数（ｆ21）を適用する工程、
−  前記リザーバー（５）を、第１の出発材料又は出発材料の第１の群で少なくとも部分的に満たす工程、
−  予備結合を形成させるために、第１の接触面（３）を第２の接触面（４）と接触させる工程、
−  第１の接触面（３）と第２の接触面（４）との間に持続的な結合を形成させ、第１の出発物質を、第２の基板（２）の反応層（７）中に含まれる第２の出発物質と反応させることにより少なくとも部分的に強化する工程
を有する、方法。
【請求項６】
第１の発生器（２３）の周波数（ｆ21）が、０．００１ｋＨｚ〜１０００００ｋＨｚ、好ましくは０．０１ｋＨｚ〜１００００ｋＨｚ、更に好ましくは０．１ｋＨｚ〜１０００ｋＨｚ、最も好ましくは正確に４００ｋＨｚであり、及び／又は第２の発生器（２４）は、０．００１ｋＨｚ〜１０００００ｋＨｚ、好ましくは０．０１ｋＨｚ〜１００００ｋＨｚ、更に好ましくは０．１ｋＨｚ〜１０００ｋＨｚの間の周波数領域に調節可能である、請求項１又は５に記載の方法。
【請求項７】
第１の基板（１）の第１の接触面（３）を、少なくとも１つの反応層（７）を有する第２の基板（２）の第２の接触面（４）と結合する装置において、次の特徴：
−  結合チャンバ（２０，２０′，２７）、
−  第１の電極（２１）及び対向して配置された第２の電極（２２）、
−  第１の電極（２１）と第２の電極（２２）との間に前記基板（２，３）を収容するための収容手段、
−  前記電極（２１，２２）の容量結合によって発生されたプラズマに第１の接触面（３）を曝すことにより、第１の接触面（３）のリザーバー形成層（６）中にリザーバー（５）を形成するためのリザーバー形成手段、その際、第１の電極（２１）には、プラズマ発生の間に、第２の電極（２２）の第２の周波数（ｆ22）とは異なる第１の周波数（ｆ21）が適用可能であり、
−  予備結合を形成するために、第１の接触面（３）を第２の接触面（４）と接触するための手段
を有する、装置。
【請求項８】
第１の周波数（ｆ21）及び／又は第２の周波数（ｆ22）が調節可能である、請求項７に記載の装置。
【請求項９】
第１の基板（１）の第１の接触面（３）を、少なくとも１つの反応層（７）を有する第２の基板（２）の第２の接触面（４）と結合する装置において、次の特徴：
−  結合チャンバ（２０，２０′，２７）、
−  コイル（２６）
−  前記コイル（２６）の内部に基板（２，３）を収容する収容手段、
−  前記電極（２１，２２）の容量結合によって発生されたプラズマに第１の接触面（３）を曝すことにより、第１の接触面（３）のリザーバー形成層（６）中にリザーバー（５）を形成するためのリザーバー形成手段、その際、第１の電極（２１）には、プラズマ発生の間に、第２の電極（２２）の第２の周波数（ｆ22）とは異なる第１の周波数（ｆ21）が適用可能であり、
−  予備結合を形成するために、第１の接触面（３）を第２の接触面（４）と接触するための手段
を有する、装置。
【請求項１０】
第１の周波数（ｆ21）及び／又は第２の周波数（ｆ22）が調節可能である，請求項９に記載の装置。
【請求項１１】
前記方法を結合チャンバ中で実施し、前記結合チャンバは少なくともリザーバー（５）の形成の際に、０．１〜０．９ｍｂａｒの、特に０．７ｍｂａｒ未満の、好ましくは０．５ｍｂａｒ未満の、更に好ましくは０．３ｍｂａｒ未満のチャンバ圧力を印加する、請求項１から６までのいずれか１項に記載の方法。
【請求項１２】
前記結合チャンバ中で、少なくとも前記リザーバー（５）の形成の際に、Ｏ2ガス及び／又はＮ2ガス及び／又はＡｒガスが優位を占めている、請求項１から６までのいずれか１項又は請求項１１に記載の方法。
【請求項１３】
第１の基板（１）の第１の接触面（３）を、少なくとも１つの反応層（７）を有する第２の基板（２）の第２の接触面（４）と結合する装置において、次の特徴：
−  プラズマを作成するためのプラズマチャンバ（２０″）、前記プラズマチャンバ（２０″）は少なくとも２つの異なる周波数（ｆ21，ｆ22）で作動可能な、特に異なる周波数（ｆ21，ｆ22）で作動する、プラズマを発生するための発生器（２３，２４）を有し、
−  前記プラズマチャンバに引き続く結合チャンバ（２７）、
−  第１の接触面（３）を、前記プラズマチャンバ（２０″）中で発生させたプラズマに曝すことにより、第１の接触面（３）のリザーバー形成層（６）中にリザーバー（５）を形成するためのリザーバー形成手段、
−  予備結合を形成するために、第１の接触面（３）を第２の接触面（４）と接触するための手段
を有する、装置。
【請求項１４】
前記プラズマチャンバ（２０″）と、前記結合チャンバ（２７）との間に閉鎖可能な開口が配置されている、請求項１又は１３に記載の装置。
【発明の詳細な説明】
【技術分野】
【０００１】
本発明は、請求項１に記載の第１の基板の第１の接触面を、第２の基板の第２の接触面と結合する方法、並びに請求項７に記載の装置に関する。
【０００２】
基板を持続的に又は不可逆に結合する場合の目的は、基板の両方の接触面の間に、できる限り強固でかつ特に最終的な結合を生じさせる、つまり高い結合力を生じさせることである。このために、先行技術においては多様な試み及び製造方法が存在する。
【０００３】
公知の製造方法及び今までに行われていた試みは、頻繁に再現性がないか又は再現性が悪く、かつ特に条件を変えて転用可能でない成果が得られる。特に、現在使用されている製造方法は、再現可能な成果を保証するためには、頻繁に高い温度、特に＞４００℃が利用される。
【０００４】
高いエネルギー消費及び基板上に存在する構造の場合による破壊のような技術的問題は、今までに高い結合力のために必要とされる、部分的に３００℃をはるかにこえる高い温度により生じる。
【０００５】
他の要件は次のものである：
−  フロント−エンド−オブ−ライン−適合性。
これは、電気能動素子の製造の間のプロセスへの適合性であると解釈される。この結合プロセスは、構造ウェハ上に既に存在しているトランジスタのような能動素子を、このプロセスの間に損なわず、かつ損傷しないように計画しなければならない。適合性の基準には、特に所定の化学元素に関する純度（特にＣＭＯＳ構造の場合）、機械的荷重、特に熱応力による機械的荷重が挙げられる。
−  低い汚染。
−  力の導入をしない。
−  できる限り低い温度、特に異なる熱膨張率を有する材料の場合。
【０００６】
この結合力の低下は、構造ウェハの温和な処理をもたらし、ひいては直接的な機械的荷重による故障の確率を低減する。
【０００７】
従って、本発明の課題は、できる限り高い結合力を有する持続的な結合と、同時にできる限り低い温度で温和に製造する方法及び装置を提供することである。
【０００８】
上記課題は、請求項１の特徴によって解決される。本発明の好ましい実施態様は、従属請求項に記載されている。明細書、特許請求の範囲及び／又は図面に記載された特徴の少なくとも２つの全体的な組み合わせも本発明の範囲内に入る。記載された値の範囲は、限界値としての記載された限界にある値内にも当てはまり、かつ任意の組み合わせも利用することができる。
【０００９】
本発明の基本思想は、容量結合プラズマ又は誘導結合プラズマを用いて、又はリモートプラズマ装置からプラズマを作製し、このプラズマを用いて、第１の出発材料を収容するためのリザーバーを一方の基板中に作製し、基板同士を接触させた後又は基板の間に一時的な結合を製造した後に、第１の出発材料を他方の基板中に存在する第２の出発物質と反応させ、それにより基板の間に不可逆な又は持続的な結合を構成させることにある。第１の接触面のリザーバー形成層中にリザーバーを作製する前後に大抵は、特に洗浄工程により、一方の基板又は両方の基板の清浄化を行う。この清浄化は、大抵は、結合されない箇所が生じることになりかねないパーティクルが表面上に存在しないことを保証する。このリザーバー及びリザーバー中に含まれる出発材料により、一時的な又は可逆的な結合の製造後の接触面に直接、適切にこの持続的結合を強化しかつ結合速度を高める反応（第１の出発材料又は第１の群と第２の出発材料又は第２の群との反応）を、特にこの反応による接触面の少なくとも一方、好ましくはリザーバーに対向する接触面の変形により誘導させる技術的方法が生じる。この対向する第２の接触面に、本発明により成長層が設けられていて、この成長層内で本発明による変形が行われるか又は第１の出発材料（又は第１の群）を、第２の基板の反応層中に存在する第２の出発材料（又は第２の群）と反応させる。第１の出発材料（又は第１の群）と第２の出発材料（又は第２の群）との間の反応を促進するために、本発明の場合に、好ましい実施態様では、第２の基板の反応層とリザーバーとの間にある成長層を、基板との接触の前に薄膜化する、というのも、それにより反応体間の距離は調節可能に短縮され、かつ同時に本発明による成長層の変形及び形成が促されるためである。この成長層は、薄膜化により、少なくとも部分的に、特に大部分、好ましくは完全に除去される。この成長層は、完全に取り除いたとしても、第１の出発材料と第２の出発材料との反応の際に再び成長する。この成長層の薄膜化は、本発明の場合に、特にエッチング、特にドライエッチング、ポリシング、スパッタリング又は酸化物還元によって行うことができる。好ましくは、これらの方法、特にスパッタリングと酸化物還元を組み合わせることも考えられる。
【００１０】
本発明の場合に、接触面の接触の前に、特に第２の基板の反応層をパッシベーションすることによる、好ましくはＮ2、フォーミングガス又は不活性雰囲気を導入するか又は真空の適用又は非晶質化による、成長層の成長を抑制する手段を予定することができる。この関連で、フォーミングガスを有する、特にほぼフォーミングガスからなるプラズマを用いた処理が、特に適していることが判明した。フォーミングガスとして、ここでは、水素を少なくとも２％、好ましくは４％、理想的には１０％又は１５％含有するガスであると解釈される。この混合物の残りの割合は、不活性ガス、例えば窒素又はアルゴンからなる。
【００１１】
フォーミングガスを使用する場合に、特に、スパッタリング及び酸化物還元に基づくプロセスによる酸化物層を薄膜化することができる。
【００１２】
この措置とは別に又はこの措置に加えて更に、本発明の場合には、薄膜化と接触との間の時間を最小化する、特に＜２時間、好ましくは＜３０分、更に好ましくは＜１５分、理想的には＜５分に最小化することが好ましい。それにより、薄膜化後に行われる酸化物成長は最小化される。
【００１３】
この薄膜化され、それにより、少なくとも持続的結合の形成の開始時又は反応の開始時には極めて薄い成長層によって、この成長層を通した出発材料の拡散速度は高められる。これにより、同じ温度で、出発物質の短い輸送時間が生じる。
【００１４】
基板間での一時的又は可逆的結合を作製するための予備結合工程について、基板の接触面の間に弱い相互作用を生じさせる目的で、多様な方法が予定されている。予備結合の強度は、この場合、持続的結合の強度の、少なくとも２〜３分の１、特に５分の１、好ましくは１５分の１、更に好ましくは２５分の１である。基準値として、純粋な、活性化されていない、親水化されたケイ素の、約１００ｍＪ／ｍ2の予備結合の強度、及び純粋な、プラズマ活性化された、親水化されたケイ素の、約２００〜３００ｍＪ／ｍ2の予備結合の強度が言及される。分子で濡れた基板間の予備結合は、主に、異なるウェハ側の分子の間のファン・デル・ワールス相互作用により実現されている。従って、特に不変の双極モーメントを有する分子が、ウェハ間の予備結合を可能にするために適している。結合剤として、次の化合物を例示的に挙げるが、これらに限定されるものではない：
水
チオール、
ＡＰ３０００，
シラン及び／又は
シラノール
【００１５】
本発明による基板として、基板の材料が、出発材料として、他の供給された出発材料と反応してより高いモル体積を有する生成物になり、それによりこの基板上に成長層の形成が生じさせることができるような基板が適している。次の組合せが特に好ましく、その際、それぞれ矢印の左側には出発材料が、矢印の右側には生成物／生成物群が挙げられているが、この出発材料と反応する供給された出発材料又は副生成物は詳細には挙げられていない：
Ｓｉ  →  ＳｉＯ2、Ｓｉ3Ｎ4、ＳｉＮxＯy
Ｇｅ  →  ＧｅＯ2、Ｇｅ3Ｎ4
α−Ｓｎ  →  ＳｎＯ2
Ｂ  →  Ｂ2Ｏ3、ＢＮ
Ｓｅ  →  ＳｅＯ2
Ｔｅ  →  ＴｅＯ2、ＴｅＯ3
Ｍｇ  →  ＭｇＯ、Ｍｇ3Ｎ2
Ａｌ  →  Ａｌ2Ｏ3、ＡｌＮ
Ｔｉ  →  ＴｉＯ2、ＴｉＮ
Ｖ  →  Ｖ2Ｏ5
Ｍｎ  →  ＭｎＯ、ＭｎＯ2、Ｍｎ2Ｏ3、Ｍｎ2Ｏ7、Ｍｎ3Ｏ4
Ｆｅ  →  ＦｅＯ、Ｆｅ2Ｏ3、Ｆｅ3Ｏ4
Ｃｏ  →  ＣｏＯ、Ｃｏ3Ｏ4
Ｎｉ  →  ＮｉＯ、Ｎｉ2Ｏ3
Ｃｕ  →  ＣｕＯ、Ｃｕ2Ｏ、Ｃｕ3Ｎ
Ｚｎ  →  ＺｎＯ
Ｃｒ  →  ＣｒＮ、Ｃｒ23Ｃ6、Ｃｒ3Ｃ、Ｃｒ7Ｃ3、Ｃｒ3Ｃ2
Ｍｏ  →  Ｍｏ3Ｃ2
Ｔｉ  →  ＴｉＣ
Ｎｂ  →  Ｎｂ4Ｃ3
Ｔａ  →  Ｔａ4Ｃ3
Ｚｒ  →  ＺｒＣ
Ｈｆ  →  ＨｆＣ
Ｖ  →  Ｖ4Ｃ3、ＶＣ
Ｗ  →  Ｗ2Ｃ、ＷＣ
Ｆｅ  →  Ｆｅ3Ｃ、Ｆｅ7Ｃ3、Ｆｅ2Ｃ
【００１６】
基板として、更に、次の半導体の混合形が考えられる：
ＩＩＩ−Ｖ：  ＧａＰ、ＧａＡＳ、ＩｎＰ、ＩｎＳｂ、ＩｎＡｓ、ＧａＳｂ、ＧａＮ、ＡｌＮ、ＩｎＮ、ＡｌxＧａ1-xＡｓ、ＩｎxＧａ1-xＮ
ＩＶ−ＩＶ：  ＳｉＣ、ＳｉＧｅ
ＩＩＩ−ＶＩ：  ＩｎＡｌＰ
非線形光学：ＬｉＮｂＯ3、ＬｉＴａＯ3、ＫＤＰ（ＫＨ2ＰＯ4）
ソーラーセル：  ＣｄＳ、ＣｄＳｅ、ＣｄＴｅ、ＣｕＩｎＳｅ2、ＣｕＩｎＧａＳｅ2、ＣｕＩｎＳ2、ＣｕＩｎＧａＳ2
導電性酸化物：  Ｉｎ2-xＳｎxＯ3-y
【００１７】
本発明の場合に、一方のリザーバー（又は両方のリザーバー）は、ウェハの少なくとも一方、詳細にいうと、それぞれの接触面に直接設けられていて、このリザーバー内に、体積増加反応のために供給された少なくとも１の出発材料の所定量を貯蔵可能である。出発材料は、例えばＯ2、Ｏ3、Ｈ2Ｏ、Ｎ2、ＮＨ3、Ｈ2Ｏ2等であることができる。この増加により、特に酸化物成長による増加によって、反応体の作用に基づいて、システムエネルギーを低減し、場合による間隙、孔、接触面の間の空間を最小化し、基板間の距離を近づけることによる相応する結合力をこの領域で高める。可能な範囲で最善の場合に、存在する間隙、孔、及び空間は完全に閉じられ、全体の結合面は増大し、ひいては結合力は本発明の場合に相応して向上する。
【００１８】
この接触面は、通常では、０．２ｎｍの二乗粗さ（Ｒq）を有する粗さを示す。これは、１ｎｍの範囲内の表面の頂点−頂点−値（Scheitel-Scheitel-Werten）に相当する。この経験値は、原子間力顕微鏡（ＡＦＭ）で測定された。
【００１９】
本発明による反応は、２００〜３００ｍｍの直径を有する円形のウェハの通常のウェハ面を、１単分子層（ＭＬ）の水で０．１〜０．３ｎｍの成長層を成長できるために適している。
【００２０】
本発明の場合には、従って、特に、少なくとも２ＭＬ、好ましくは少なくとも５ＭＬ、更に好ましくは少なくとも１０ＭＬの流体、特に水を、リザーバー中に貯蔵することが予定されている。
【００２１】
プラズマをかけることによるリザーバーの形成が特に好ましい、それというのも、プラズマをかけることにより、更に接触面の平滑化並びに親水化が相乗効果として生じるためである。プラズマ活性化による表面の平滑化は、主に、リザーバー形成層及び場合による反応層の材料の粘性の流れにより行われる。親水性の向上は、特に、ケイ素ヒドロキシル化合物の増加により、好ましくは表面に存在するＳｉＯ化合物、例えばＳｉ−Ｏ−Ｓｉの分解により、特に次の反応により行われる：
Ｓｉ−Ｏ−Ｓｉ  ＋  Ｈ2Ｏ  ←→  ２ＳｉＯＨ
【００２２】
他の並存する効果、特に上述の効果の結果としての効果は、この予備結合の強度を、特に２〜３倍改善することにある。
【００２３】
第１の基板の第１の接触面でのリザーバー形成層中でのリザーバーの形成（及び場合により第２の基板の第２の接触面でのリザーバー形成層の形成）は、例えば、熱による酸化物で覆われた第１の基板のプラズマ活性化により行われる。このプラズマ活性化は、プラズマのために必要な条件を調節するために、真空チャンバ中で実施される。本発明の場合に、プラズマ放電のために、０〜２０００ｅＶの範囲内のイオンエネルギー（振幅）を有するＮ2ガス、Ｏ2ガス又はアルゴンガスが用いられ、それにより、リザーバーは、処理された表面（この場合第１の接触面）の２０ｎｍまで、好ましくは１５ｎｍまで、より好ましくは１０ｎｍまで、最も好ましくは５ｎｍまでの深さで作製される。
【００２４】
真空チャンバ中での所定の圧力の調節により、本発明の場合にプラズマイオンについての平均自由行程の影響又は調節を考慮できる。
【００２５】
本発明により、プラズマ発生のために、対向する電極に、特に交流電流又は交流電圧の印加下でプラズマイオンを促進する２つの異なる周波数の使用により、及び／又は誘導結合プラズマ源の使用により、及び／又はリモートプラズマの使用により、一方又は両方の接触面のリザーバーの作製の際に再現可能な成果が可能である。
【００２６】
容量結合の場合には、これらの電極がプラズマチャンバ内に配置されている場合が好ましい。
【００２７】
この場合に、パラメータの、電極の（多様な）周波数、振幅、特に、好ましくはもっぱら、第２の電極に印加されるバイアス電圧及びチャンバ圧力の調節により、接触面の最適な暴露及びそれによる正確な、特に容量が及び／又は深さが定義されたリザーバーの作製が可能となる。
【００２８】
プラズマ活性化装置を２周波容量結合プラズマ装置として構成することは、好ましくは、イオン密度とウェハ表面へのイオンの加速との別個の調節を可能にする。従って、達成可能なプロセス成果は広範囲に調節可能であり、適用の要求に最適に合わせることができる。
【００２９】
バイアス電圧は、特に第２の、特に下方の電極のベース電圧の形で、電極の、第２の電極に収容された基板の接触面への衝突（速度）に影響を及ぼすため、特に緩和又は促進するために利用される。
【００３０】
上述のパラメータによって、特に、リザーバー中の細孔の密度分布が調節され、この場合次に特に好ましい実施形態が記載される。
【００３１】
誘導結合プラズマ源の場合には、磁場の発生のために利用される交流電流に関する容量結合の交流電圧について相応した類似の考察を引き継ぐことができる。本発明の場合には、誘導結合プラズマ源のプラズマを、多様な強度及び／又は周波数の交流電流又は交番磁場によって、プラズマが相応する本発明による特性を有するように操作することが考えられる。
【００３２】
リモートプラズマの場合に、本来使用されるべきプラズマを外部ソースで発生させ試料チャンバ内へ導入する。特に、このプラズマの成分、特にイオンが、試料チャンバ内へ輸送される。ソースから基板チャンバ内へのプラズマの移動は、多様な構成要素、例えばゲート、加速器、磁気及び／又は電気レンズ、絞りなどによって保証することができる。電場及び／又は磁場の周波数及び／又は強度に関する容量結合プラズマ及び／又は誘導結合プラズマに通用する全ての考察は、プラズマの発生及び／又はソースから基板チャンバ内のプラズマの移動を保証する全体の構成要素についても当てはまる。例えば、プラズマを、ソースチャンバ内で本発明によるパラメータにより容量結合又は誘導結合によって製造し、その後で上述された構成要素によって基板チャンバ内へ導入することも考えられる。
【００３３】
本発明の場合には、リザーバーを製造するために適している全ての粒子種、原子及び／又は分子を使用することができる。好ましくは、必要な特性を有するリザーバーを製造する原子及び／又は分子が使用される。重要な特性は、特に細孔サイズ、細孔分布及び細孔密度である。これとは別に、本発明によるガス混合物、例えば空気又は、Ａｒ  ９５％及びＨ2  ５％からなるフォーミングガスを使用することができる。使用されたガスに依存して、リザーバー中にはプラズマ処理の間に、特に次のイオンが存在する：Ｎ+、Ｎ2+、Ｏ+、Ｏ2+、Ａｒ+。一方のリザーバー／両方のリザーバーのふさがれていない自由空間内には、第１の出発材料を収容することができる。リザーバー形成層及び相応するリザーバーは、反応層内にまで伸びることができる。
【００３４】
好ましくは、これは、反応層と反応することができかつ少なくとも部分的に、好ましくはほとんど第１の出発材料からなる多様な種類のプラズマ種である。第２の出発材料がＳｉ／Ｓｉである場合には、Ｏxプラズマ種が好ましい。
【００３５】
一方のリザーバー／両方のリザーバーの形成は、次の考察を基礎として行う：
細孔サイズは、１０ｎｍ未満、好ましくは５ｎｍ未満、更に好ましくは１ｎｍ未満、更に好ましくは０．５ｎｍ未満、最も好ましくは０．２ｎｍ未満である。
【００３６】
細孔密度は、好ましくは、細孔を衝突作用によって形成する粒子の密度に正比例し、最も好ましくは、衝突種の分圧によって変更可能であり、並びに処理時間及び特に使用されるプラズマ系のパラメータに依存する。
【００３７】
細孔分布は、好ましくは、重なり合って１つの好ましくはプラトー形の領域になる複数の領域のパラメータの変化によって、表面の下に最も高い細孔濃度の少なくとも１つの領域を有する（図８参照）。この細孔分布は、厚さが増大すると共にほぼゼロに低下する。表面近傍の領域は、衝撃の間に、表面近くの細孔密度とほとんど同じ細孔密度を有する。プラズマ処理の完了後に、表面の細孔密度は、緊張緩和メカニズムに基づいて低下することができる。厚さ方向の細孔分布は、表面に関して急峻な勾配を有し、バルクに関して比較的平坦であるが、連続的に低下する勾配を有する（図８参照）。
【００３８】
細孔サイズ、細孔分布及び細孔密度について、プラズマを用いないで製造する全ての方法と同様の考察が当てはまる。
【００３９】
このリザーバーは、プロセスパラメータの適切な使用及び組合せによりデザインすることができる。図８は、酸化ケイ素層中への侵入深さを関数とした、プラズマによって打ち込まれた窒素原子の濃度のグラフを示す。物理的パラメータの変更によって、２つのプロフィールを作成することができた。第１のプロフィール１１は、強く加速された原子によって酸化ケイ素内でより深く作成され、それに対してプロフィール１２は、プロセスパラメータの変更により僅かな密度で作成された。この２つのプロフィールの重なりが、リザーバーのために特徴付けられる合計曲線１３を生じさせる。打ち込まれる原子及び／又は分子種の濃度の間の関係は明白である。より高い濃度は、より多くの欠陥構造を有する領域を表し、つまり引き続く出発材料を収容する空間が多くなることを表す。プラズマ活性化の間でのプロセスパラメータの連続的変更、特に適切に制御された連続的変更が、深さに関して打ち込まれたイオンのできる限り均質な分布を有するリザーバーを達成することを可能にする。
【００４０】
プラズマによって製造されるリザーバーとは別に、リザーバーとして、基板の少なくとも一方に、少なくとも第１の基板に、ＴＥＯＳ（テトラエチルオルトケイ酸塩）−酸化物層を使用することも考えられる。この酸化物は、一般に、熱による酸化物よりも密度が低く、それにより本発明の場合に緻密化が好ましい。この緻密化は、リザーバーの定義された気孔率を調節する目的で、熱処理により行われる。
【００４１】
特に好ましくは、本発明による１実施態様の場合に、リザーバーを第１の基板上に被覆として塗布し、この被覆が第１の出発材料を既に有していることにより、リザーバーの形成と同時にリザーバーを満たすことを行うことができる。
【００４２】
リザーバーは、ナノメータ領域の気孔率を有する多孔性の層として又は通路の太さが１０ｎｍ未満の、好ましくは５ｎｍ未満の、更に好ましくは２ｎｍ未満の、特に好ましくは１ｎｍ未満の、最も好ましくは０．５ｎｍ未満の通路を有する層として考慮することができる。
【００４３】
リザーバーを第１の出発材料又は出発材料の第１の群で満たす工程のために、本発明の場合に次の実施態様が考えられ、その組み合わせも考えられる：
−  リザーバーを周囲雰囲気に曝す、
−  水、特に脱イオン水で洗浄する、
−  出発材料を含有するか又は出発材料からなる流体、特にＨ2Ｏ、Ｈ2Ｏ2、ＮＨ4ＯＨで洗浄する、
−  リザーバーを任意のガス雰囲気、特に原子状のガス、分子状のガス、ガス混合物に曝す、
−  リザーバーを水蒸気又は過酸化水素蒸気を含む雰囲気に曝す、及び
−  第１の基板上にリザーバー形成層として出発材料で満たされたリザーバーを堆積する。
【００４４】
出発材料として、次の化合物が挙げられる：Ｏx+、Ｏ2、Ｏ3、Ｎ2、ＮＨ3、Ｈ2Ｏ、Ｈ2Ｏ2及び／又はＮＨ4ＯＨ。
【００４５】
水の使用に並んで、上述の過酸化水素蒸気の使用は、好ましい態様と見なされる。過酸化水素は、更に、比較的大きな酸素対水素の比率を有するという利点を有する。更に、過酸化水素は所定の温度及び／又はＭＨｚ領域の高周波フィールドの使用で分解して水素と酸素になる。
【００４６】
他方で、Ｈ2Ｏは、小さな分子サイズを有するという利点を有する。Ｈ2Ｏ分子のサイズは、Ｏ2分子のサイズよりも小さく、それにより、Ｈ2Ｏ分子は、気孔内に容易に貯蔵でき、並びに成長層を通して容易に拡散することができるという利点を有する。
【００４７】
特に熱膨張率の異なる材料を使用する場合に、上述の種の、重大な温度上昇を引き起こさないか又は必要な場合に局所的／特異的な温度上昇を引き起こす分解方法を適用することが好ましい。特に、少なくとも分解を助長し、好ましくは分解を生じさせるマイクロ波照射が予定される。
【００４８】
本発明の好ましい実施態様の場合に、第１の出発材料の反応層への拡散による成長層の形成及び不可逆な結合の強化を行うことが予定される。
【００４９】
本発明の他の好ましい実施態様の場合には、不可逆な結合の形成を、一般に３００℃未満の、好ましくは２００℃未満の、より好ましくは１５０℃未満の、更に好ましくは１００℃未満の温度で、最も好ましくは室温で、特に最大１２日間、好ましくは最大１日間、更に好ましくは最大１時間、最も好ましくは最大１５分間で行うことが予定される。他の好ましい熱処理法は、マイクロ波による絶縁加熱である。
【００５０】
この場合、不可逆な結合が、１．５Ｊ／ｍ2より大きい、特に２Ｊ／ｍ2より大きい、好ましくは２．５Ｊ／ｍ2より大きい結合力を有する場合が特に好ましい。
【００５１】
この結合力は、特に好ましくは、本発明の場合に、この反応の際に、反応層中の第２の出発材料のモル体積よりも高いモル体積を有する反応生成物を形成させることによって高めることができる。これにより第２の基板での成長が生じ、それにより、接触面間の間隙を本発明による化学反応によって閉じることができる。結果として、接触面の間の距離、つまり平均距離は短くなり、デッドスペースは最小化される。
【００５２】
リザーバーの形成を、プラズマ活性化による、特に１０ｋＨｚ〜２００００ｋＨｚ、好ましくは１０ｋＨｚ〜５０００ｋＨｚ、更に好ましくは１０ｋＨｚ及び１０００ｋＨｚ、最も好ましくは１０ｋＨｚ〜６００ｋＨｚの活性化周波数で、及び／又は０．０７５〜０．２ワット／ｃｍ2の出力密度で、及び／又は０．１〜０．６ｍｂａｒの圧力の圧力印加下でのプラズマ活性化により行う場合には、接触面の平滑化のような付加的な効果も、接触面の明らかに高い親水性も生じる。
【００５３】
これとは別に、リザーバーの形成を、本発明の場合に、リザーバー形成層として、特に制御された所定の気孔率に緻密化されたテトラエトキシシラン−酸化物層の使用により行うことができる。
【００５４】
本発明の他の好ましい実施態様の場合に、リザーバー形成層が主に、特にほぼ完全に、殊に非晶質の、殊に熱酸化により製造された二酸化ケイ素からなり、かつ反応層が酸化可能な材料、殊に主に、好ましくはほぼ完全に、Ｓｉ、Ｇｅ、ＩｎＰ、ＧａＰ又はＧａＮ（又は他の、上述の選択的に挙げた材料）からなることが予定される。酸化により、特に安定でかつ存在する間隙を特に効果的に閉じる反応が可能となる。
【００５５】
この際、本発明の場合には、第２の接触面と反応層との間に、特に主に自然二酸化ケイ素（又は他の、上述の選択肢に挙げた材料）からなる成長層が生じることが予定される。この成長層は、本発明の反応により引き起こされる成長が行われる。この成長は、移行部Ｓｉ−ＳｉＯ2（７）から出発して、特に反応層に対する界面での、ひいては特に第１の接触面と第２の接触面との間の間隙の領域内での、非晶質ＳｉＯ2の新生及びそれにより引き起こされる成長層の変形、特に間隙修復により行われる。これにより両方の接触面の間の距離が短くなりかつデッドスペースが減少し、それにより、両方の基板間の結合力は高められる。この場合、２００〜４００℃、好ましくは約２００℃〜１５０℃の温度、殊に１５０℃〜１００℃の間の温度で、最も好ましくは１００℃〜室温の間の温度が、特に好ましい。成長層は、この場合複数の成長領域に分けることができる。成長層は、同時に、第２の基板のリザーバー形成層であることができ、この中に、反応を促進する他のリザーバーが形成される。
【００５６】
この場合、成長層は、不可逆な結合を形成する前に、０．１ｎｍ〜５ｎｍの間の平均厚さＡを有する場合が特に好ましい。成長層が薄くなればそれだけ、この成長層を通した、第１の出発材料と第２の出発材料との間の反応は、特に第１の出発材料が成長層を通して反応層へ拡散することにより、より迅速かつより簡単に行われる。この薄膜化され、それにより、少なくとも持続的結合の形成の開始時又は反応の開始時には、極めて薄い成長層によって、この成長層を通した出発材料の拡散速度は高められる。これにより、同じ温度で、出発物質の短い輸送時間が生じる。
【００５７】
この場合、本発明による薄膜化は重要な役割がある、というのも反応がこの薄膜化により更に促進され及び／又は温度を更に低減できるためである。この薄膜化は、特にエッチングにより、好ましくは湿った雰囲気中で、更に好ましくはin-situで行うことができる。これとは別に、この薄膜化は特にドライエッチングによって、好ましくはin-situで行われる。in-situとは、少なくとも１つの先行する工程及び／又は少なくとも１つの後続する工程が、１つの及び同じチャンバ中で実施されることを意味する。ここに使用されたin-situの概念に入る他の装置構成は、個々のプロセスチャンバ間での基板の輸送を、制御された調節可能な雰囲気中で、例えば不活性ガスの使用下で、特に真空の環境下で行うことができる装置である。ウェットエッチングは、蒸気相の薬品を用いて行い、ドライエッチングは、液状状態の薬品を用いて行う。成長層が二酸化ケイ素からなる場合、フッ酸又は希フッ酸を用いてエッチングすることができる。成長層が純粋なＳｉからなる場合、ＫＯＨを用いてエッチングすることができる。
【００５８】
好ましくは、本発明の一実施態様の場合に、リザーバーの形成を真空中で実施することが予定される。従って、リザーバーの不所望な材料又は化合物による汚染は避けることができる。
【００５９】
本発明の他の実施態様の場合には、好ましくは、リザーバーを満たすことを次に記載の１つ又は複数の工程で行うことが予定される：
−  リザーバーを満たすために、第１の接触面を、空気湿度及び／又は空気中に含まれる酸素を有する雰囲気に曝す、
−  第１の接触面を、特に主に、好ましくはほぼ完全に、特に脱イオンされた、Ｈ2Ｏ及び／又はＨ2Ｏ2からなる流体に曝す、
−  第１の接触面を、特に０〜２０００ｅＶの範囲内のイオンエネルギーを有する、Ｎ2ガス及び／又はＯ2ガス及び／又はＡｒガス及び／又はフォーミングガス、特にＡｒ  ９５％及びＨ2  ５％からなるフォーミングガスに曝す、
−  リザーバーを満たすために、任意の既に挙げられた出発材料を蒸着する。
【００６０】
リザーバーが、好ましくは０．１ｎｍ〜２５ｎｍ、好ましくは０．１ｎｍ〜１５ｎｍ、更に好ましくは０．１ｎｍ〜１０ｎｍ、最も好ましくは０．１ｎｍ〜５ｎｍの厚さＲで形成される場合に、この方法の経過にとって特に効果的である。更に、本発明の一実施態様の場合には、リザーバーと反応層との間の平均距離Ｂは、不可逆な結合の形成の直前で、０．１ｎｍ〜１５ｎｍ、特に０．５ｎｍ〜５ｎｍ、好ましくは０．５ｎｍ〜３ｎｍである。この距離Ｂは、本発明の場合に、薄膜化によって影響が及ぼされるか又は作り出される。
【００６１】
この方法を実施するための装置は、本発明の場合に、リザーバーを形成するためのチャンバ及び、特にリザーバーを満たすために予定された別個のチャンバ及び、特に予備結合を形成するために予定された別個のチャンバから構成されていて、これらのチャンバは真空系を介して相互に直接接続されている。
【００６２】
他の実施態様の場合には、リザーバーを満たすことは、雰囲気を介して直接行うことも、雰囲気に向けて開放することができるチャンバ中で行うことも、又はジャケットなしであるが、ウェハをセミオートマチック及び／又はフルオートマチックに処理できる構造で簡単に行うことができる。
【００６３】
本発明の他の利点、特徴及び細部は、好ましい実施例の次の記載から並びに図面により明らかにされる。
【図面の簡単な説明】
【００６４】
【図１ａ】本発明による方法の、第１の基板と第２の基板との接触直後の第１の工程を示す。
【図１ｂ】本発明による方法の、第１の基板と第２の基板との接触直後の別の第１の工程を示す。
【図２】本発明による方法の、接触前に行われる工程、つまり第２の基板の薄膜化を示す。
【図３ａ】本発明による方法の、より高い結合強度を形成するための更なる工程を示す。
【図３ｂ】本発明による方法の、より高い結合強度を形成するための更なる工程を示す。
【図４】本発明による方法の、図１ａ又は１ｂ、図２並びに図３ａ及び３ｂによる工程に引き続く、基板の接触する接触面についての更なる工程を示す。
【図５】基板間の不可逆的／持続的結合を形成するための本発明による工程を示す。
【図６】図４及び図５による工程の間に両方の接触面で進行する化学的／物理的現象を示す拡大図を示す。
【図７】図４及び図５による工程の間に両方の接触面の間の界面で進行する化学的／物理的現象を示す更なる拡大図を示す。
【図８】本発明によるリザーバーの形成のためのグラフを示す。
【図９】真空を適用可能な容量結合プラズマチャンバの略図を示す。
【図１０】真空を適用可能な誘導結合プラズマチャンバの略図を示す。
【図１１】真空を適用可能なリモートプラズマチャンバの略図を示す。
【図１２】２つの電極の周波数の、周波数経過時間に対するグラフ。
【００６５】
これらの図中で、同じ特徴又は同等に作用する特徴は、同じ符号で示されている。
【００６６】
図１では、予備結合工程の際又は予備結合工程の直後に第１の基板１の第１の接触面３と第２の基板２の第２の接触面４との間で進行する化学反応の一部だけを示す状態が示されている。これらの表面は、極性ＯＨ基を末端に有し、相応して親水性である。この第１の基板１及び第２の基板は、表面に存在するＯＨ基とＨ2Ｏ分子との間の並びにＨ2Ｏ分子同士の間の水素架橋の引力によって保持されている。少なくとも第１の基板１の親水性は、先行する工程において、プラズマ処理により高められている。
【００６７】
このプラズマ処理は、プラズマ及び真空及び／又は定義されたガス雰囲気を供給可能な、図９によるプラズマチャンバ２０内で行われる。真空及び／又は定義されたガス雰囲気が供給可能とは、１ｍｂａｒを下回る圧力を調節可能及び制御可能であることを意味する。ガスとして、ここに記載された実施例では、Ｎ2が０．３ｍｂａｒの圧力で使用される。容量結合及び誘導結合の本発明による実施態様の場合には、プラズマチャンバ２０及び基板チャンバは同一である。図１１によるリモートプラズマの本発明による実施態様の場合には、プラズマチャンバ２０″（より適切には：プラズマ発生チャンバ）は、基板を収容する基板チャンバ２７とは分かれている。
【００６８】
図９に示された容量結合プラズマチャンバ２０は、ガス体積のイオン化のための（上側に配置された又は上側の）第１の電極２１を有し、このイオン化は、上記第１の電極２１に印加された、０．００１ｋＨｚ〜１０００００ｋＨｚ、好ましくは０．０１ｋＨｚ〜１００００ｋＨｚ、更に好ましくは０．１ｋＨｚ〜１０００ｋＨｚ、最も好ましくは２５０〜５５０ｋＨｚの周波数ｆ21及び１Ｖ〜１０００Ｖ、特に１００Ｖ〜８００Ｖ、好ましくは２００Ｖ〜６００Ｖ、好ましくは３００Ｖ〜５００Ｖの振幅を有する交流電圧によって引き起こされる。この場合に重要なファクタは、上述の真空により定義された平均自由行程である。
【００６９】
第１の電極２１に対向する、他の（下側に配置された又は下側の）第２の電極２２は、第１の電極２１の周波数に結合した、第１の接触面３の印加を予定するだけでなく、更にプラズマイオンの衝突を緩和又は促進するバイアス電圧をベース電圧として有する。バイアス電圧は、一般に交流電圧又は直流電圧であることができる。好ましくは、プラズマ活性化プロセスの間に、記憶された／設定された形状（式）で定義された曲線に関して動的に変更することができる直流電圧が使用される。第２の電極２２は、ここに示した実施態様の場合に、０．００１ｋＨｚ〜１０００００ｋＨｚ、好ましくは０．０１ｋＨｚ〜１００００ｋＨｚ、更に好ましくは０．１ｋＨｚ〜１０００ｋＨｚ、最も好ましくは１５〜５５ｋＨｚの周波数ｆ22で、１Ｖ〜１０００Ｖ、特に１００Ｖ〜８００Ｖ、好ましくは２００Ｖ〜６００Ｖ、更に好ましくは３００Ｖ〜５００Ｖの振幅で作動される。この第２の交流電圧は、表面３に当たるイオンのイオンエネルギーの変化も生じさせ、それによりイオンの均質な深さ分布を達成することができる。
【００７０】
この第２の電極２２は、更に、第１の接触面３とは反対側に支持面を有する第１の基板１のための支持部として用いられる。従って、第１の基板（第２の基板は図示せず）は、第１の電極２１と第２の電極２２との間に配置されている。電極２１、２２用のホルダは図示されていない。
【００７１】
各電極２１，２２は、好ましくは、第１の電極２１用の発生器２３の形で、及び第２の電極２２用の、このために別個に制御可能な第２の発生器２４の形で、自前の電源に接続されている。第１の発生器２３は、特に１ワット〜１０００００ワット、好ましくは２５ワット〜１００００ワット、更に好ましくは３０ワット〜１０００ワット、極めて好ましくは５０ワット〜２００ワット、最も好ましくは７０ワット〜１３０ワットで作動される。第２の発生器２４は、同様に、１ワット〜１０００００ワット、好ましくは２５ワット〜１００００ワット、更に好ましくは３０ワット〜１０００ワット、極めて好ましくは５０ワット〜２００ワット、最も好ましくは７０ワット〜１３０ワットの出力で作動される。
【００７２】
図１０による誘導結合プラズマチャンバ２０′は、このプラズマチャンバ２０′を取り囲むコイル２６を有し、このコイル２６に振幅を有する電流が流される。基板１は、試料ホルダ２５上に載置されている。好ましい実施態様の場合には、プラズマチャンバ２０′は、正確に２つの発生器２３及び２４を有している。
【００７３】
この誘導結合プラズマチャンバ２０′は、コイル２６の一方の側に第１の電流発生器２３を有する。コイル２６に流れる電流は、この第１の発生器２３によって発生され、０．００１ｋＨｚ〜１０００００ｋＨｚ、好ましくは０．０１ｋＨｚ〜１００００ｋＨｚ、更に好ましくは０．１ｋＨｚ〜１０００ｋＨｚ、最も好ましくは正確に４００ｋＨｚの周波数ｆ21及び０．００１Ａ及び１０，０００Ａ、好ましくは０．０１Ａ〜１０００Ａ、更に好ましくは０．１Ａ〜１００Ａ、最も好ましくは１Ａ〜１０Ａの振幅を有する。
【００７４】
好ましくは、コイル２６又はプラズマチャンバ２０′は、第２の電流発生器２４を有する。この第２の電流発生器２４は、０．００１ｋＨｚ〜１０００００ｋＨｚ、好ましくは０．０１ｋＨｚ〜１００００ｋＨｚ、更に好ましくは０．１ｋＨｚ〜１０００ｋＨｚ、最も好ましくは正確に４００ｋＨｚの周波数ｆ22及び０．００１Ａ〜１０，０００Ａ、好ましくは０．０１Ａ〜１０００Ａ、更に好ましくは０．１Ａ〜１００Ａ、最も好ましくは１Ａ〜１０Ａの振幅を有する。
【００７５】
図１１による他の実施態様の場合に、生じさせるべきプラズマは、（リモート）プラズマチャンバ２０″内で発生される。容量結合プラズマ及び／又は誘電結合プラズマ用に開示された全てのパラメータが同様に通用する。
【００７６】
図１２は、２つの異なる周波数のための深さを関数とした本発明により発生されたプラズマの細孔密度を図示している。周波数の変化によって、密度プロフィールを適切に調節可能であることは明らかである。
【００７７】
特に好ましくは、別の実施態様の場合に、更に、第２の基板２又は第２の接触面４が、特に第１の基板のプラズマ処理と同時に、プラズマ処理に曝される。
【００７８】
このプラズマ処理により、本発明の場合に、リザーバー５が、熱的な二酸化ケイ素からなるリザーバー形成層６中に形成され、並びに図１ｂによる別の実施態様の場合には、第２の対向するリザーバー５′がリザーバー形成層６′中に形成される。リザーバー形成層６，６′には、それぞれ直接的な反応層７、７′が引き続き、これらの反応層７，７′は、第２の出発材料又は出発材料の第２の群を含む。上述のイオンエネルギーを有するＮ2イオンを用いたプラズマ処理により、リザーバー５の、約１５ｎｍの平均厚さＲが達成され、この場合にイオンが、リザーバー形成層６中に通路又は細孔を作り出す。
【００７９】
リザーバー形成層６と反応層７との間には、第２の基板２での成長層８成長層が予定され、この成長層８は、同時に少なくとも部分的にリザーバー形成層６′であることができる。相応して、更に、リザーバー形成層６′と反応層７′との間に他の成長層が予定されていてもよい。
【００８０】
同様に、図１に示された工程の前でかつプラズマ処理の後に、リザーバー５（及び場合によりリザーバー５′）は、少なくとも主に、第１の出発材料としてのＨ2Ｏで満たされている。リザーバー５内で、プラズマプロセス中に存在するイオンの還元された種、特にＯ2、Ｎ2、Ｈ2、Ａｒが存在していてもよい。
【００８１】
一方の／両方のリザーバー５，５′の形成の前又は形成の後に、どちらの場合も、基板１，２の接触の前に、成長層８（及び場合による他の成長層）はエッチングにより薄膜化される（ここでは、リザーバー５の形成の後、図２参照）。それにより、第２の接触面４と反応層７との間の平均距離Ｂは短くなる。同時に、第２の接触面４は、好ましくはより平坦化される。
【００８２】
これらの接触面３，４は、図１ａ又は１ｂに示された状態での接触の後で、特にこれらの接触面３，４の間に存在する水が原因で、まだ比較的離れた距離を有する。従って、存在する結合力は比較的低く、ほぼ１００ｍＪ／ｃｍ2〜３００ｍＪ／ｃｍ2の間にあるか、特に２００ｍＪ／ｃｍ2を越える程度である。この場合、事前のプラズマ活性化は、特にプラズマ活性化された第１の接触面３の高い親水性並びにプラズマ活性化により引き起こされる平滑化効果のために、重要な役割がある。
【００８３】
図１に示した、予備結合といわれる過程は、好ましくは周囲温度又は最大５０℃で進行することができる。図３ａ及び３ｂは、親水性結合を示し、この場合、Ｓｉ−Ｏ−Ｓｉ架橋が−ＯＨ末端の表面によって水の脱離下で実現する。図３ａ及び３ｂの過程は、室温で約３００時間、５０℃では約６０時間続く。図３ｂの状態は、リザーバー５（又は両方のリザーバー５，５′）の製造なしでは上述の温度で生じない。
【００８４】
接触面３，４の間に、Ｈ2Ｏ分子が形成され、このＨ2Ｏ分子は少なくとも部分的に、まだ自由空間が存在する限り、リザーバー５中を更に満たす。残りのＨ2Ｏ分子は除去される。図１の工程では、ＯＨ基又はＨ2Ｏ分子のほぼ３〜５の単分子層が存在し、図１から図３ａまでの工程では、Ｈ2Ｏの１〜３の単分子膜が除去されるか又はリザーバー５中に吸収される。
【００８５】
図３ａ中に示した段階では、水素架橋結合がシロキサン基の間で直接形成され、それにより強い結合力が生じる。それにより、接触面３，４は互いにより強く引き合い、接触面３，４の間の距離は短くなる。従って、もはや接触面１，２の間に１〜２の単分子膜のＯＨ基が存在するだけである。
【００８６】
図３ｂに示された段階では、またも、後続して行われる反応によるＨ2Ｏ分子の脱離下で、接触面３，４の間にシラノール基の形で共有結合が形成され、この共有結合は明らかにより強い結合力を生じさせ、より少ないスペースを必要とし、その結果、接触面３，４の間の距離は更に短くなり、最終的に接触面３，４が互いに直接出会うことに基づく最短の距離に達する：
Ｓｉ−ＯＨ  ＋  ＯＨ−Ｓｉ  ←→  Ｓｉ−Ｏ−Ｓｉ  ＋  Ｈ2Ｏ
【００８７】
段階３に至るまで、特にリザーバー５（及び場合により付加的なリザーバー５′）の形成のために、温度を過度に高める必要ななく、むしろ室温で進行させることができる。このように、図１ａ又は１ｂ〜図４までの方法工程の特に温和な進行が可能である。
【００８８】
図５中に示された方法工程では、第１の接触面と第２の接触面との間に不可逆な又は持続的な結合を製造するために、温度を、好ましくは最大５００℃に、更に好ましくは最大３００℃に、より更に好ましくは最大２００℃に、極めて好ましくは最大１００℃に、最も好ましくは室温を超えないよう高める。先行技術とは反対のこの比較的低い温度が可能である、というのもリザーバー５（及び場合により付加的にリザーバー５′）が、図６及び７において示された反応のための第１の出発材料を含むためである：
Ｓｉ  ＋  ２Ｈ2Ｏ  →  ＳｉＯ2  ＋  ２Ｈ2
【００８９】
モル体積の増大及びＨ2Ｏ分子の拡散により、特に、リザーバー形成層６′と反応層７との間の界面で（及び場合により更にリザーバー形成層６と反応層７′との間の界面で）、成長層８の形の体積が成長し、ギブスの自由エンタルピーの最小化の目的のため、接触面３，４の間の間隙９が存在している領域で著しい成長が行われる。成長層８の体積増加により、間隙９は閉じられる。これについて、詳細を次に記載する：
【００９０】
上述の、僅かに高められた温度で、Ｈ2Ｏ分子は第１の出発材料としてリザーバー５（又はリザーバー５，５′）から反応層７（及び場合により７′）に拡散する。この拡散は、酸化物層として形成されたリザーバー形成層６，６′とそれぞれの反応層７，７′（又は成長層８）との直接接触により、又は酸化物層の間に存在する間隙９を介して又はこの間隙９から行われる。そこに、反応層７から、上述の反応の反応生成物１０として二酸化ケイ素、つまり純粋なケイ素よりもより大きなモル体積を有する化合物が形成される。この二酸化ケイ素は、反応層７と成長層８及び／又はリザーバー形成層６，６′との界面で成長し、それにより特に自然酸化物として構成された成長層８が、間隙９の方向に向かって形成される。この場合でも、リザーバーからのＨ2Ｏ分子が必要とされる。
【００９１】
ナノメータ範囲の間隙の存在により、成長層８の間隙修復の可能性が生じ、それにより、接触面３，４の応力を低減できる。それにより、接触面３，４の間の距離は短くなり、それにより有効な接触面、ひいては結合力が更に高められる。このように実現された、ウェハ全体にわたって形成された全ての細孔を閉じる溶接結合は、先行技術の場合の部分的にしか溶接しない製品とは反対に、基本的に、結合力の向上に寄与する。両方の互に溶接された非晶質の二酸化ケイ素表面の間の結合タイプは、共有結合部分とイオン結合部分との混合型である。
【００９２】
反応層７中で第１の出発材料（Ｈ2Ｏ）と第２の出発物質（Ｓｉ）との上述の反応は、第１の接触面３と反応層７との間の平均距離Ｂができる限り短くなるまで、特に急速に又はできる限り低い温度で行われる。
【００９３】
従って、重要なのは、第１の基板の前処理並びに第２の基板の選択／前処理であり、この第２の基板はケイ素からなる反応層７を有しかつ成長層８としてできる限り薄い自然酸化膜を有することである。できる限り薄い自然酸化膜は、２つの理由から本発明の場合に予定されている。成長層８は極めて薄く、特に本発明の場合に予定された薄膜化によって極めて薄くされていて、それによりこの成長層８は、成長層７に新たに形成される反応生成物１０によって、対向する基板１の、酸化物層として構成されたリザーバー形成層６の方向へ、ひいては主にナノ間隙９の領域内で間隙修復を行うことができる。更に、望ましい効果をできる限り迅速かつできる限り低い温度で達成するために、できる限り短い拡散経路が望ましい。第１の基板１も同様に、ケイ素層と、その上に形成された、リザーバー形成層６としての酸化物層とからなり、このリザーバー形成層６内に、少なくとも部分的に又は完全にリザーバー５が形成される。
【００９４】
リザーバー５（又はリザーバー５，５′）内には、本発明の場合に少なくとも、ナノ間隙９を閉じるために必要な量の第１の出発材料が満たされていて、それにより、できる限り短時間で及び／又はできる限り低温でナノ間隙９を閉じるために、成長層８の最適な成長を行うことができる。
【符号の説明】
【００９５】
１  第１の基板
２  第２の基板
３  第１の接触面
４  第２の接触面
５，５′  リザーバー
６，６′  リザーバー形成層
７，７′  反応層
８  成長層
９  ナノ−間隙
１０  反応生成物
１１  第１のプロフィール
１２  第２のプロフィール
１３  合計曲線
２０，２０′，２０″  プラズマチャンバ
２１  第１の電極
２２  第２の電極
２３  第１の発生器
２４  第２の発生器
２５  基板ホルダ
２６  コイル
２７  リモートプラズマの場合の基板チャンバ
２８  誘導結合プラズマ
２９  交流電圧源
Ａ  平均厚さ
Ｂ  平均距離
Ｒ  平均厚さ
ｆ21  第１の周波数
ｆ22  第２の周波数
【図１ａ】
2015530734.tif 000003
【図１ｂ】
2015530734.tif 000004
【図２】
2015530734.tif 000005
【図３ａ】
2015530734.tif 000006
【図３ｂ】
2015530734.tif 000007
【図４】
2015530734.tif 000008
【図５】
2015530734.tif 000009
【図６】
2015530734.tif 000010
【図７】
2015530734.tif 000011
【図８】
2015530734.tif 000012
【図９】
2015530734.tif 000013
【図１０】
2015530734.tif 000014
【図１１】
2015530734.tif 000015
【図１２】
2015530734.tif 000016
【手続補正書】
【提出日】平成26年4月14日(2014.4.14)
【手続補正１】
【補正対象書類名】特許請求の範囲
【補正対象項目名】全文
【補正方法】変更
【補正の内容】
【特許請求の範囲】
【請求項１】
第１の基板（１）の第１の接触面（３）を、少なくとも１つの反応層（７）を有する第２の基板（２）の第２の接触面（４）と結合する方法において、次の手順：
−  前記基板（１，２）を、プラズマチャンバ（２０，２０′）又はプラズマチャンバ（２０″）に引き続く基板チャンバ（２７）中に収容し、前記プラズマチャンバ（２０，２０′，２０″）は、少なくとも２つの異なる周波数（ｆ21，ｆ22）で作動可能な、特に異なる周波数（ｆ21，ｆ22）で作動する、プラズマを発生するための発生器（２３，２４）を有する工程、
−  第１の接触面（３）をプラズマチャンバ（２０，２０′，２０″）中で発生させたプラズマに曝すことにより、第１の接触面（３）のリザーバー形成層（６）中にリザーバー（５）を形成させる工程、
−  前記リザーバー（５）を、第１の出発材料又は出発材料の第１の群で少なくとも部分的に満たす工程、
−  予備結合を形成させるために、第１の接触面（３）を第２の接触面（４）と接触させる工程、
−  第１の接触面（３）と第２の接触面（４）との間に持続的な結合を形成させ、第１の出発物質を、第２の基板（２）の反応層（７）中に含まれる第２の出発物質と反応させることにより少なくとも部分的に強化する工程
を有する、方法。
【請求項２】
第１の周波数（ｆ21）は、１Ｈｚ〜２０ＭＨｚ、特に１ｋＨｚ〜１ＭＨｚ、好ましくは１０ｋＨｚ〜８００ｋＨｚ、更に好ましくは３００ｋＨｚ〜５００ｋＨｚであり、及び／又は第１の電極（２１）は、第１の周波数領域の１Ｈｚ〜２０ＭＨｚ、特に１ｋＨｚ〜１ＭＨｚ、好ましくは１０ｋＨｚ〜８００ｋＨｚ、更に好ましくは３００ｋＨｚ〜５００ｋＨｚに調節可能である、請求項１に記載の方法。
【請求項３】
第２の周波数（ｆ22）は、１Ｈｚ〜２０ＭＨｚ、特に１ｋＨｚ〜１ＭＨｚ、好ましくは１０ｋＨｚ〜８００ｋＨｚ、更に好ましくは３０ｋＨｚ〜５０ｋＨｚであり、及び／又は第２の電極（２１）は、第２の周波数領域の１Ｈｚ〜２０ＭＨｚ、特に１ｋＨｚ〜１ＭＨｚ、好ましくは１０ｋＨｚ〜８００ｋＨｚ、更に好ましくは３０〜５０ｋＨｚに調節可能である、請求項１又は２に記載の方法。
【請求項４】
第１の電極（２１）及び／又は第２の電極（２２）の電圧振幅は、１Ｖ〜１０００Ｖ、特に１００Ｖ〜８００Ｖ、好ましくは２００Ｖ〜６００Ｖ、更に好ましくは３００Ｖ〜５００Ｖである、請求項１から３までのいずれか１項に記載の方法。
【請求項５】
第１の基板（１）の第１の接触面（３）を、少なくとも１つの反応層（７）を有する第２の基板（２）の第２の接触面（４）と結合する方法において、次の手順：
−  前記基板を誘導結合プラズマチャンバ内に収容する工程、
−  コイル（２６）の誘導結合を用いて発生させたプラズマに、第１の接触面（３）を曝すことにより、第１の接触面（３）のリザーバー形成層（６）中にリザーバー（５）を形成させ、その際、第１の発生器（２３）は、プラズマ発生の間に、第２の発生器（２４）の第２の周波数（ｆ22）とは異なる第１の周波数（ｆ21）を適用する工程、
−  前記リザーバー（５）を、第１の出発材料又は出発材料の第１の群で少なくとも部分的に満たす工程、
−  予備結合を形成させるために、第１の接触面（３）を第２の接触面（４）と接触させる工程、
−  第１の接触面（３）と第２の接触面（４）との間に持続的な結合を形成させ、第１の出発物質を、第２の基板（２）の反応層（７）中に含まれる第２の出発物質と反応させることにより少なくとも部分的に強化する工程
を有する、方法。
【請求項６】
第１の発生器（２３）の周波数（ｆ21）が、０．００１ｋＨｚ〜１０００００ｋＨｚ、好ましくは０．０１ｋＨｚ〜１００００ｋＨｚ、更に好ましくは０．１ｋＨｚ〜１０００ｋＨｚ、最も好ましくは正確に４００ｋＨｚであり、及び／又は第２の発生器（２４）は、０．００１ｋＨｚ〜１０００００ｋＨｚ、好ましくは０．０１ｋＨｚ〜１００００ｋＨｚ、更に好ましくは０．１ｋＨｚ〜１０００ｋＨｚの間の周波数領域に調節可能である、請求項１又は５に記載の方法。
【請求項７】
第１の基板（１）の第１の接触面（３）を、少なくとも１つの反応層（７）を有する第２の基板（２）の第２の接触面（４）と結合する装置において、次の特徴：
−  結合チャンバ（２０，２０′，２７）、
−  第１の電極（２１）及び対向して配置された第２の電極（２２）、
−  第１の電極（２１）と第２の電極（２２）との間に前記基板（２，３）を収容するための収容手段、
−  前記電極（２１，２２）の容量結合によって発生されたプラズマに第１の接触面（３）を曝すことにより、第１の接触面（３）のリザーバー形成層（６）中にリザーバー（５）を形成するためのリザーバー形成手段、その際、第１の電極（２１）には、プラズマ発生の間に、第２の電極（２２）の第２の周波数（ｆ22）とは異なる第１の周波数（ｆ21）が適用可能であり、
−  予備結合を形成するために、第１の接触面（３）を第２の接触面（４）と接触するための手段
を有する、装置。
【請求項８】
第１の周波数（ｆ21）及び／又は第２の周波数（ｆ22）が調節可能である，請求項７に記載の装置。
【請求項９】
第１の基板（１）の第１の接触面（３）を、少なくとも１つの反応層（７）を有する第２の基板（２）の第２の接触面（４）と結合する装置において、次の特徴：
−  結合チャンバ（２０，２０′，２７）、
−  コイル（２６）
−  前記コイル（２６）の内部に基板（２，３）を収容する収容手段、
−  前記電極（２１，２２）の容量結合によって発生されたプラズマに第１の接触面（３）を曝すことにより、第１の接触面（３）のリザーバー形成層（６）中にリザーバー（５）を形成するためのリザーバー形成手段、その際、第１の電極（２１）には、プラズマ発生の間に、第２の電極（２２）の第２の周波数（ｆ22）とは異なる第１の周波数（ｆ21）が適用可能であり、
−  予備結合を形成するために、第１の接触面（３）を第２の接触面（４）と接触するための手段
を有する、装置。
【請求項１０】
第１の周波数（ｆ21）及び／又は第２の周波数（ｆ22）が調節可能である，請求項９に記載の装置。
【請求項１１】
前記方法を結合チャンバ中で実施し、前記結合チャンバは少なくともリザーバー（５）の形成の際に、０．１〜０．９ｍｂａｒの、特に０．７ｍｂａｒ未満の、好ましくは０．５ｍｂａｒ未満の、更に好ましくは０．３ｍｂａｒ未満のチャンバ圧力を印加する、請求項１から６までのいずれか１項に記載の方法。
【請求項１２】
前記結合チャンバ中で、少なくとも前記リザーバー（５）の形成の際に、Ｏ2ガス及び／又はＮ2ガス及び／又はＡｒガスが優位を占めている、請求項１から６までのいずれか１項又は請求項１１に記載の方法。
【請求項１３】
第１の基板（１）の第１の接触面（３）を、少なくとも１つの反応層（７）を有する第２の基板（２）の第２の接触面（４）と結合する装置において、次の特徴：
−  プラズマを作成するためのプラズマチャンバ（２０″）、前記プラズマチャンバ（２０″）は少なくとも２つの異なる周波数（ｆ21，ｆ22）で作動可能な、特に異なる周波数（ｆ21，ｆ22）で作動する、プラズマを発生するための発生器（２３，２４）を有し、
−  前記プラズマチャンバに引き続く結合チャンバ（２７）、
−  第１の接触面（３）を、前記プラズマチャンバ（２０″）中で発生させたプラズマに曝すことにより、第１の接触面（３）のリザーバー形成層（６）中にリザーバー（５）を形成するためのリザーバー形成手段、
−  予備結合を形成するために、第１の接触面（３）を第２の接触面（４）と接触するための手段
を有する、装置。
【請求項１４】
前記プラズマチャンバ（２０″）と、前記結合チャンバ（２７）との間に閉鎖可能な開口が配置されている、請求項１又は１３に記載の装置。
【国際調査報告】
2015530734.tif 000017
2015530734.tif 000018
2015530734.tif 000019
2015530734.tif 000020
2015530734.tif 000021
2015530734.tif 000022